(57)【特許請求の範囲】
【請求項１】
下記式（１）で表される構造単位を有し、
ゲルパーミエーションクロマトグラフィー（ＧＰＣ）によるポリスチレン換算の重量平均分子量が２．５×１０4〜５．０×１０5であり、かつＧＰＣにより測定された積分分子量分布曲線による、ポリスチレン換算の分子量が５．０×１０3以下である低分子量成分の占める量が、重合体全体に対して５．０％以下である重合体。
【化１】
0005621847.tif 000024
（式（１）中、Ｒ1〜Ｒ4は、それぞれ独立に炭素数１〜１２の１価の有機基を示し、ａ〜ｄは、それぞれ独立に０〜４の整数を示す。）
【請求項２】
前記重合体が、さらに、下記式（２）で表される構造単位、下記式（３）で表される構造単位および下記式（４）で表される構造単位からなる群より選ばれる少なくとも一つの構造単位を有する、請求項１に記載の重合体。
【化２】
0005621847.tif 000025
（式（２）中、Ｒ1〜Ｒ4およびａ〜ｄは、それぞれ独立に前記式（１）中のＲ1〜Ｒ4およびａ〜ｄと同義であり、Ｙは単結合、−ＳＯ2−または＞Ｃ＝Ｏを示し、Ｒ7およびＲ8は、それぞれ独立にハロゲン原子、炭素数１〜１２の１価の有機基またはニトロ基を示し、ｇおよびｈは、それぞれ独立に０〜４の整数を示し、ｍは０または１を示す。但し、ｍが０の時、Ｒ7はシアノ基ではない。）
【化３】
0005621847.tif 000026
（式（３）中、Ｒ5およびＲ6は、それぞれ独立に炭素数１〜１２の１価の有機基を示し、Ｚは、単結合、−Ｏ−、−Ｓ−、−ＳＯ2−、＞Ｃ＝Ｏ、−ＣＯＮＨ−、−ＣＯＯ−または炭素数１〜１２の２価の有機基を示し、ｅおよびｆは、それぞれ独立に０〜４の整数を示し、ｎは０または１を示す。）
【化４】
0005621847.tif 000027
（式（４）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｒ5、Ｒ6、Ｚ、ｎ、ｅおよびｆは、それぞれ独立に前記式（３）中のＲ5、Ｒ6、Ｚ、ｎ、ｅおよびｆと同義である。）
【請求項３】
下記式（６）で表される化合物を含む成分（Ｂ）とアルカリ金属化合物とを反応させて、成分（Ｂ）のアルカリ金属塩を得る工程（ａ）、および
工程（ａ）後の混合物と、下記式（５）で表される化合物および下記式（７）で表される化合物からなる群より選ばれる少なくとも１種の化合物を含み、少なくとも下記式（５）で表される化合物を含む成分（Ａ）とを混合し、工程（ａ）で得られたアルカリ金属塩と成分（Ａ）とを反応させる工程（ｂ）
を含む、請求項１または２に記載の重合体の製造方法。
【化５】
0005621847.tif 000028
（式（６）中、Ｒ1〜Ｒ4およびａ〜ｄは、それぞれ独立に前記式（１）中のＲ1〜Ｒ4およびａ〜ｄと同義であり、Ｒaは、独立に水素原子、メチル基、エチル基、アセチル基、メタンスルホニル基またはトリフルオロメチルスルホニル基を示す。）
【化６】
0005621847.tif 000029
（式（５）中、Ｘは独立にハロゲン原子を示す。）
【化７】
0005621847.tif 000030
（式（７）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｘは、独立に前記式（５）中のＸと同義である。但し、ｍが０の時、Ｒ7はシアノ基ではない。）
【請求項４】
前記成分（Ｂ）が、さらに、下記式（８）で表される化合物を含む、請求項３に記載の重合体の製造方法。
【化８】
0005621847.tif 000031
（式（８）中、Ｒ5、Ｒ6、Ｚ、ｎ、ｅおよびｆは、それぞれ独立に前記式（３）中のＲ5、Ｒ6、Ｚ、ｎ、ｅおよびｆと同義であり、Ｒaは、独立に前記式（６）中のＲaと同義である。）
【請求項５】
請求項１もしくは２に記載の重合体、または、請求項３もしくは４に記載の製造方法で得られる重合体を含む樹脂組成物。
【請求項６】
請求項１もしくは２に記載の重合体、または、請求項３もしくは４に記載の製造方法で得られる重合体を含むフィルム。
【請求項７】
下記式（１）で表される構造単位を有する重合体を含み、かつＪＩＳ  Ｋ７１３３（熱処理温度２２０℃、６０分）における熱収縮率が−０．１％〜０．１％であるフィルム。
【化９】
0005621847.tif 000032
（式（１）中、Ｒ1〜Ｒ4は、それぞれ独立に炭素数１〜１２の１価の有機基を示し、ａ〜ｄは、それぞれ独立に０〜４の整数を示す。）
【請求項８】
前記重合体が、さらに、下記式（２）で表される構造単位、下記式（３）で表される構造単位および下記式（４）で表される構造単位からなる群より選ばれる少なくとも一つの構造単位を有する、請求項７に記載のフィルム。
【化１０】
0005621847.tif 000033
（式（２）中、Ｒ1〜Ｒ4およびａ〜ｄは、それぞれ独立に前記式（１）中のＲ1〜Ｒ4およびａ〜ｄと同義であり、Ｙは単結合、−ＳＯ2−または＞Ｃ＝Ｏを示し、Ｒ7およびＲ8は、それぞれ独立にハロゲン原子、炭素数１〜１２の１価の有機基またはニトロ基を示し、ｇおよびｈは、それぞれ独立に０〜４の整数を示し、ｍは０または１を示す。但し、ｍが０の時、Ｒ7はシアノ基ではない。）
【化１１】
0005621847.tif 000034
（式（３）中、Ｒ5およびＲ6は、それぞれ独立に炭素数１〜１２の１価の有機基を示し、Ｚは、単結合、−Ｏ−、−Ｓ−、−ＳＯ2−、＞Ｃ＝Ｏ、−ＣＯＮＨ−、−ＣＯＯ−または炭素数１〜１２の２価の有機基を示し、ｅおよびｆは、それぞれ独立に０〜４の整数を示し、ｎは０または１を示す。）
【化１２】
0005621847.tif 000035
（式（４）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｒ5、Ｒ6、Ｚ、ｎ、ｅおよびｆは、それぞれ独立に前記式（３）中のＲ5、Ｒ6、Ｚ、ｎ、ｅおよびｆと同義である。）
【請求項９】
前記フィルムの厚み３０μｍにおけるＹＩ値（イエローインデックス）が、３．０以下である、請求項６〜８のいずれか１項に記載のフィルム。
【請求項１０】
前記フィルムをＮ，Ｎ−ジメチルアセトアミド（ＤＭＡｃ）に溶解させて得られる溶液であって、前記重合体の濃度が１０重量％である溶液のＹＩ値が、３２．０以下である、請求項６〜９のいずれか１項に記載のフィルム。
【請求項１１】
前記フィルムの厚み３０μｍにおけるＪＩＳ  Ｋ７１０５透明度試験法による全光線透過率が８５％以上である、請求項６〜１０のいずれか１項に記載のフィルム。
【請求項１２】
示差走査熱量測定（ＤＳＣ、昇温速度２０℃／分）によるガラス転移温度（Ｔｇ）が２３０〜３５０℃である、請求項６〜１１のいずれか１項に記載のフィルム。
【請求項１３】
請求項６〜１２のいずれか１項に記載のフィルムを製造する方法であって、
前記重合体および有機溶媒を含む重合体組成物を基板上に塗布して塗膜を形成する工程と、
該塗膜を２１０〜３５０℃で焼成する工程と
を含む、フィルムの製造方法。
【発明の詳細な説明】
【技術分野】
【０００１】
本発明は、重合体、その製造方法、フィルムおよびその製造方法に関する。
【背景技術】
【０００２】
近年、情報技術の発達は目覚しく、情報機器の軽薄短小化の流れに伴い、光学材料として透明樹脂が各種の用途に用いられている。代表的な透明樹脂としては、ＰＭＭＡやポリカーボネートなどが挙げられる。これらＰＭＭＡやポリカーボネートは透明性に優れるものの、ガラス転移温度が低く、耐熱性が不十分であるため、高耐熱性が要求される用途への使用は困難であった。一方、技術の進歩に伴いエンジニアリングプラスチックの用途が広がり、耐熱性や機械的強度、かつ、透明性に優れた重合体が要求されている。【０００３】
耐熱性や機械的強度、かつ、透明性に優れた重合体として、９，９−ビス（４−ヒドロキシフェニル）フルオレンと２，６−ジハロゲン化ベンゾニトリルとを反応させて得られる芳香族ポリエーテル（特許文献１および２）が提案されている。
【先行技術文献】
【特許文献】
【０００４】
【特許文献１】特開２００６−１９９７４６号公報
【特許文献２】特開平２−４５５２６号公報
【発明の概要】
【発明が解決しようとする課題】
【０００５】
しかしながら、特許文献１や２に記載の芳香族ポリエーテルを含むフィルムは、加熱した際に耐着色性が十分でない場合があった。【０００６】
本発明はこのような問題点に鑑みてなされたもので、耐着色性、耐熱性および光透過性に優れる重合体およびフィルムを提供することを目的とする。
【課題を解決するための手段】
【０００７】
本発明者は、前記課題を解決するために鋭意検討した結果、特定の構造単位および分子量を有する重合体により、前記課題を解決できることを見出し、本発明を完成した。すなわち、本発明は、以下の［１］〜［１３］を提供するものである。【０００８】
［１］  下記式（１）で表される構造単位および下記式（２）で表される構造単位からなる群より選ばれる少なくとも一つの構造単位（ｉ）を有し、
ゲルパーミエーションクロマトグラフィー（ＧＰＣ）によるポリスチレン換算の重量平均分子量が２．５×１０4〜５．０×１０5であり、かつＧＰＣにより測定された積分分子量分布曲線による、ポリスチレン換算の分子量が５．０×１０3以下である低分子量成分の占める量が、重合体全体に対して５．０％以下である重合体。【０００９】
【化１】
0005621847.tif 000002
【００１０】
（式（１）中、Ｒ1〜Ｒ4は、それぞれ独立に炭素数１〜１２の１価の有機基を示し、ａ〜ｄは、それぞれ独立に０〜４の整数を示す。）【００１１】
【化２】
0005621847.tif 000003
【００１２】
（式（２）中、Ｒ1〜Ｒ4およびａ〜ｄは、それぞれ独立に前記式（１）中のＲ1〜Ｒ4およびａ〜ｄと同義であり、Ｙは単結合、−ＳＯ2−または＞Ｃ＝Ｏを示し、Ｒ7およびＲ8は、それぞれ独立にハロゲン原子、炭素数１〜１２の１価の有機基またはニトロ基を示し、ｇおよびｈは、それぞれ独立に０〜４の整数を示し、ｍは０または１を示す。但し、ｍが０の時、Ｒ7はシアノ基ではない。）【００１３】
［２］  前記重合体が、さらに、下記式（３）で表される構造単位および下記式（４）で表される構造単位からなる群より選ばれる少なくとも一つの構造単位（ｉｉ）を有する、［１］に記載の重合体。【００１４】
【化３】
0005621847.tif 000004
【００１５】
（式（３）中、Ｒ5およびＲ6は、それぞれ独立に炭素数１〜１２の１価の有機基を示し、Ｚは、単結合、−Ｏ−、−Ｓ−、−ＳＯ2−、＞Ｃ＝Ｏ、−ＣＯＮＨ−、−ＣＯＯ−または炭素数１〜１２の２価の有機基を示し、ｅおよびｆは、それぞれ独立に０〜４の整数を示し、ｎは０または１を示す。）【００１６】
【化４】
0005621847.tif 000005
【００１７】
（式（４）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｒ5、Ｒ6、Ｚ、ｎ、ｅおよびｆは、それぞれ独立に前記式（３）中のＲ5、Ｒ6、Ｚ、ｎ、ｅおよびｆと同義である。）【００１８】
［３］  下記式（６）で表される化合物を含む成分（Ｂ）とアルカリ金属化合物とを反応させて、成分（Ｂ）のアルカリ金属塩を得る工程（ａ）、および
工程（ａ）後の混合物と、下記式（５）で表される化合物および下記式（７）で表される化合物からなる群より選ばれる少なくとも１種の化合物を含む成分（Ａ）とを混合し、工程（ａ）で得られたアルカリ金属塩と成分（Ａ）とを反応させる工程（ｂ）
を含む、［１］または［２］に記載の重合体の製造方法。【００１９】
【化５】
0005621847.tif 000006
【００２０】
（式（６）中、Ｒ1〜Ｒ4およびａ〜ｄは、それぞれ独立に前記式（１）中のＲ1〜Ｒ4およびａ〜ｄと同義であり、Ｒaは、独立に水素原子、メチル基、エチル基、アセチル基、メタンスルホニル基またはトリフルオロメチルスルホニル基を示す。）【００２１】
【化６】
0005621847.tif 000007
【００２２】
（式（５）中、Ｘは独立にハロゲン原子を示す。）【００２３】
【化７】
0005621847.tif 000008
【００２４】
（式（７）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｘは、独立に前記式（５）中のＸと同義である。但し、ｍが０の時、Ｒ7はシアノ基ではない。）【００２５】
［４］  前記成分（Ｂ）が、さらに、下記式（８）で表される化合物を含む、［３］に記載の重合体の製造方法。【００２６】
【化８】
0005621847.tif 000009
【００２７】
（式（８）中、Ｒ5、Ｒ6、Ｚ、ｎ、ｅおよびｆは、それぞれ独立に前記式（３）中のＲ5、Ｒ6、Ｚ、ｎ、ｅおよびｆと同義であり、Ｒaは、独立に前記式（６）中のＲaと同義である。）【００２８】
［５］  ［１］もしくは［２］に記載の重合体、または、［３］もしくは［４］に記載の製造方法で得られる重合体を含む樹脂組成物。【００２９】
［６］  ［１］もしくは［２］に記載の重合体、または、［３］もしくは［４］に記載の製造方法で得られる重合体を含むフィルム。【００３０】
［７］  下記式（１）で表される構造単位および下記式（２）で表される構造単位からなる群より選ばれる少なくとも一つの構造単位（ｉ）を有する重合体を含み、かつＪＩＳ  Ｋ７１３３（熱処理温度２２０℃、６０分）における熱収縮率が−０．１％〜０．１％であるフィルム。【００３１】
【化９】
0005621847.tif 000010
【００３２】
（式（１）中、Ｒ1〜Ｒ4は、それぞれ独立に炭素数１〜１２の１価の有機基を示し、ａ〜ｄは、それぞれ独立に０〜４の整数を示す。）【００３３】
【化１０】
0005621847.tif 000011
【００３４】
（式（２）中、Ｒ1〜Ｒ4およびａ〜ｄは、それぞれ独立に前記式（１）中のＲ1〜Ｒ4およびａ〜ｄと同義であり、Ｙは単結合、−ＳＯ2−または＞Ｃ＝Ｏを示し、Ｒ7およびＲ8は、それぞれ独立にハロゲン原子、炭素数１〜１２の１価の有機基またはニトロ基を示し、ｇおよびｈは、それぞれ独立に０〜４の整数を示し、ｍは０または１を示す。但し、ｍが０の時、Ｒ7はシアノ基ではない。）【００３５】
［８］  前記重合体が、さらに、下記式（３）で表される構造単位および下記式（４）で表される構造単位からなる群より選ばれる少なくとも一つの構造単位（ｉｉ）を有する、［７］に記載のフィルム。【００３６】
【化１１】
0005621847.tif 000012
【００３７】
（式（３）中、Ｒ5およびＲ6は、それぞれ独立に炭素数１〜１２の１価の有機基を示し、Ｚは、単結合、−Ｏ−、−Ｓ−、−ＳＯ2−、＞Ｃ＝Ｏ、−ＣＯＮＨ−、−ＣＯＯ−または炭素数１〜１２の２価の有機基を示し、ｅおよびｆは、それぞれ独立に０〜４の整数を示し、ｎは０または１を示す。）【００３８】
【化１２】
0005621847.tif 000013
【００３９】
（式（４）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｒ5、Ｒ6、Ｚ、ｎ、ｅおよびｆは、それぞれ独立に前記式（３）中のＲ5、Ｒ6、Ｚ、ｎ、ｅおよびｆと同義である。）【００４０】
［９］  前記フィルムの厚み３０μｍにおけるＹＩ値（イエローインデックス）が、３．０以下である、［６］〜［８］のいずれかに記載のフィルム。
［１０］  前記フィルムをＮ，Ｎ−ジメチルアセトアミド（ＤＭＡｃ）に溶解させて得られる溶液であって、前記重合体の濃度が１０重量％である溶液のＹＩ値が、３２．０以下である、［６］〜［９］のいずれかに記載のフィルム。【００４１】
［１１］  前記フィルムの厚み３０μｍにおけるＪＩＳ  Ｋ７１０５透明度試験法による全光線透過率が８５％以上である、［６］〜［１０］のいずれかに記載のフィルム。【００４２】
［１２］  示差走査熱量測定（ＤＳＣ、昇温速度２０℃／分）によるガラス転移温度（Ｔｇ）が２３０〜３５０℃である、［６］〜［１１］のいずれかに記載のフィルム。【００４３】
［１３］  ［６］〜［１２］のいずれかに記載のフィルムを製造する方法であって、
前記重合体および有機溶媒を含む重合体組成物を基板上に塗布して塗膜を形成する工程と、
該塗膜を２１０〜３５０℃で焼成する工程と
を含む、フィルムの製造方法。
【発明の効果】
【００４４】
本発明によれば、着色性が低く、特に高温に曝された場合であっても着色性が低く、耐熱性および光透過性に優れる重合体およびフィルムを得ることができる。
また、本発明によれば、さらに熱収縮率の小さいフィルムも得ることができる。【００４５】
本発明の重合体の製造方法およびフィルムの製造方法によれば、それぞれ上述の重合体およびフィルムを容易に製造することができる。
【発明を実施するための形態】
【００４６】
本発明に係る重合体は、下記式（１）で表される構造単位および下記式（２）で表される構造単位からなる群より選ばれる少なくとも一つの構造単位（ｉ）を有し、
ゲルパーミエーションクロマトグラフィー（ＧＰＣ）によるポリスチレン換算の重量平均分子量が２．５×１０4〜５．０×１０5であり、かつＧＰＣにより測定された積分分子量分布曲線による、ポリスチレン換算の分子量が５．０×１０3以下である低分子量成分の占める量が、重合体全体に対して５．０％以下である。
【００４７】
前記構造単位（ｉ）および特定の分子量を有し、低分子量成分の少ない重合体を、以下「重合体（ＩＩ）」ともいう。
【００４８】
本発明に係る重合体（ＩＩ）は、構造単位（ｉ）を有し、特定の分子量および低分子量成分が少ないため、耐着色性、耐熱性および光透過性に優れ、特に高温に曝された場合であっても着色が少ない。重合体（ＩＩ）を含むフィルムは耐着色性、耐熱性および光透過性に優れることから、重合体（ＩＩ）は、導光板、偏光板、ディスプレイ用フィルム、光ディスク用フィルム、透明導電性フィルム、導波路板などのフィルムの原料として好適に用いることができる。
【００４９】
また、本発明に係るフィルムは、前記構造単位（ｉ）を有する重合体を含み、かつＪＩＳ  Ｋ７１３３（熱処理温度２２０℃、６０分）における熱収縮率が−０．１％〜０．１％である。
【００５０】
前記構造単位（ｉ）を有する重合体を、以下「重合体（Ｉ）」ともいう。
【００５１】
本発明に係るフィルムは、重合体（Ｉ）を含み、耐熱性に優れ、熱収縮率が低いため、高温に曝された場合であっても収縮または膨張が少なく、さらには着色が少ない。したがって、本発明に係るフィルムは、例えばフィルム上に素子または配線を形成する際に高温に曝された場合においても寸法変化が少ないため、形成された素子または配線に生じる応力が少ない。このため、導光板、偏光板、ディスプレイ用フィルム、光ディスク用フィルム、透明導電性フィルム、導波路板などのフィルムとして好適に用いることができる。
【００５２】
また、特に耐着色性に優れるフィルムを得たい場合には、前記重合体（ＩＩ）を含むことが好ましい。
【００５３】
なお、前記重合体（ＩＩ）は、重合体（Ｉ）の分子量および低分子量成分の量が特定された重合体である。前記重合体（Ｉ）としては、重合体（ＩＩ）が好ましい。
【００５４】
以下明細書では、重合体（Ｉ）または重合体（ＩＩ）のことを単に「重合体」ともいう。
【００５５】
＜重合体＞
前記重合体は、下記式（１）で表される構造単位（以下「構造単位（１）」ともいう。）および下記式（２）で表される構造単位（以下「構造単位（２）」ともいう。）からなる群より選ばれる少なくとも一つの構造単位（ｉ）を有する。このため、前記重合体は、耐着色性、耐熱性および光透過性に優れる。よって、前記重合体を含むフィルムは、高温焼成などの熱処理を行うことができるので、高温下での熱収縮が起こりにくいフィルムを得ることができる。
【００５６】
【化１３】
0005621847.tif 000014
【００５７】
前記式（１）中、Ｒ1〜Ｒ4は、それぞれ独立に炭素数１〜１２の１価の有機基を示す。ａ〜ｄは、それぞれ独立に０〜４の整数を示し、好ましくは０または１であり、より好ましくは０である。
【００５８】
炭素数１〜１２の１価の有機基としては、炭素数１〜１２の１価の炭化水素基、ならびに酸素原子および窒素原子からなる群より選ばれる少なくとも１種の原子を含む炭素数１〜１２の１価の有機基等を挙げることができる。
【００５９】
炭素数１〜１２の１価の炭化水素基としては、炭素数１〜１２の直鎖または分岐鎖の炭化水素基、炭素数３〜１２の脂環式炭化水素基および炭素数６〜１２の芳香族炭化水素基等が挙げられる。
【００６０】
前記炭素数１〜１２の直鎖または分岐鎖の炭化水素基としては、炭素数１〜８の直鎖または分岐鎖の炭化水素基が好ましく、炭素数１〜５の直鎖または分岐鎖の炭化水素基がより好ましい。
【００６１】
前記直鎖または分岐鎖の炭化水素基の好適な具体例としては、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基およびｎ−ヘプチル基が挙げられる。
【００６２】
前記炭素数３〜１２の脂環式炭化水素基としては、炭素数３〜８の脂環式炭化水素基が好ましく、炭素数３または４の脂環式炭化水素基がより好ましい。
【００６３】
炭素数３〜１２の脂環式炭化水素基の好適な具体例としては、シクロプロピル基、シクロブチル基、シクロペンチル基およびシクロへキシル基等のシクロアルキル基；シクロブテニル基、シクロペンテニル基およびシクロヘキセニル基等のシクロアルケニル基が挙げられる。当該脂環式炭化水素基の結合部位は、脂環上のいずれの炭素でもよい。
【００６４】
前記炭素数６〜１２の芳香族炭化水素基としては、フェニル基、ビフェニル基およびナフチル基等が挙げられる。当該芳香族炭化水素基の結合部位は、芳香族環上のいずれの炭素でもよい。
【００６５】
酸素原子を含む炭素数１〜１２の有機基としては、水素原子、炭素原子および酸素原子からなる有機基が挙げられ、中でも、エーテル結合、カルボニル基またはエステル結合と炭化水素基とからなる総炭素数１〜１２の有機基等を好ましく挙げることができる。
【００６６】
エーテル結合を有する総炭素数１〜１２の有機基としては、炭素数１〜１２のアルコキシ基、炭素数２〜１２のアルケニルオキシ基、炭素数２〜１２のアルキニルオキシ基、炭素数６〜１２のアリールオキシ基および炭素数２〜１２のアルコキシアルキル基などを挙げることができる。具体的には、メトキシ基、エトキシ基、プロポキシ基、イソプロピルオキシ基、ブトキシ基、フェノキシ基、プロペニルオキシ基、シクロヘキシルオキシ基およびメトキシメチル基等が挙げられる。
【００６７】
また、カルボニル基を有する総炭素数１〜１２の有機基としては、炭素数２〜１２のアシル基等を挙げることができる。具体的には、アセチル基、プロピオニル基、イソプロピオニル基およびベンゾイル基等が挙げられる。
【００６８】
エステル結合を有する総炭素数１〜１２の有機基としては、炭素数２〜１２のアシルオキシ基等が挙げられる。具体的には、アセチルオキシ基、プロピオニルオキシ基、イソプロピオニルオキシ基およびベンゾイルオキシ基等が挙げられる。
【００６９】
窒素原子を含む炭素数１〜１２の有機基としては、水素原子、炭素原子および窒素原子からなる有機基が挙げられ、具体的には、シアノ基、イミダゾール基、トリアゾール基、ベンズイミダゾール基およびベンズトリアゾール基等が挙げられる。
【００７０】
酸素原子および窒素原子を含む炭素数１〜１２の有機基としては、水素原子、炭素原子、酸素原子および窒素原子からなる有機基が挙げられ、具体的には、オキサゾール基、オキサジアゾール基、ベンズオキサゾール基およびベンズオキサジアゾール基等が挙げられる。
【００７１】
前記式（１）におけるＲ1〜Ｒ4としては、炭素数１〜１２の１価の炭化水素基が好ましく、炭素数６〜１２の芳香族炭化水素基がより好ましく、フェニル基がさらに好ましい。
【００７２】
【化１４】
0005621847.tif 000015
【００７３】
前記式（２）中、Ｒ1〜Ｒ4およびａ〜ｄは、それぞれ独立に前記式（１）中のＲ1〜Ｒ4およびａ〜ｄと同義であり、Ｙは、単結合、−ＳＯ2−または＞Ｃ＝Ｏを示し、Ｒ7およびＲ8は、それぞれ独立にハロゲン原子、炭素数１〜１２の１価の有機基またはニトロ基を示し、ｍは、０または１を示す。但し、ｍが０の時、Ｒ7はシアノ基ではない。ｇおよびｈは、それぞれ独立に０〜４の整数を示し、好ましくは０である。
【００７４】
炭素数１〜１２の１価の有機基としては、前記式（１）における炭素数１〜１２の１価の有機基と同様の有機基等を挙げることができる。
【００７５】
前記重合体は、上記構造単位（１）と上記構造単位（２）とのモル比（但し、両者（構造単位（１）＋構造単位（２））の合計は１００である。）が、光学特性、耐熱性および力学的特性の観点から構造単位（１）：構造単位（２）＝５０：５０〜１００：０であることが好ましく、構造単位（１）：構造単位（２）＝７０：３０〜１００：０であることがより好ましく、構造単位（１）：構造単位（２）＝８０：２０〜１００：０であることがさらに好ましい。
ここで、力学的特性とは、重合体の引張強度、破断伸びおよび引張弾性率等の性質のことをいう。
【００７６】
また、前記重合体は、さらに、下記式（３）で表される構造単位および下記式（４）で表される構造単位からなる群より選ばれる少なくとも一つの構造単位（ｉｉ）を有してもよい。前記重合体がこのような構造単位（ｉｉ）を有すると、該重合体を含んでなるフィルムの力学的特性が向上するため好ましい。
【００７７】
【化１５】
0005621847.tif 000016
【００７８】
前記式（３）中、Ｒ5およびＲ6は、それぞれ独立に炭素数１〜１２の１価の有機基を示し、Ｚは、単結合、−Ｏ−、−Ｓ−、−ＳＯ2−、＞Ｃ＝Ｏ、−ＣＯＮＨ−、−ＣＯＯ−または炭素数１〜１２の２価の有機基を示し、ｎは、０または１を示す。ｅおよびｆは、それぞれ独立に０〜４の整数を示し、好ましくは０である。
【００７９】
炭素数１〜１２の１価の有機基としては、前記式（１）における炭素数１〜１２の１価の有機基と同様の有機基等を挙げることができる。
【００８０】
炭素数１〜１２の２価の有機基としては、炭素数１〜１２の２価の炭化水素基、炭素数１〜１２の２価のハロゲン化炭化水素基、酸素原子および窒素原子からなる群より選ばれる少なくとも１種の原子を含む炭素数１〜１２の２価の有機基、ならびに酸素原子および窒素原子からなる群より選ばれる少なくとも１種の原子を含む炭素数１〜１２の２価のハロゲン化有機基等を挙げることができる。
【００８１】
炭素数１〜１２の２価の炭化水素基としては、炭素数１〜１２の直鎖または分岐鎖の２価の炭化水素基、炭素数３〜１２の２価の脂環式炭化水素基および炭素数６〜１２の２価の芳香族炭化水素基等が挙げられる。
【００８２】
炭素数１〜１２の直鎖または分岐鎖の２価の炭化水素基としては、メチレン基、エチレン基、トリメチレン基、イソプロピリデン基、ペンタメチレン基、ヘキサメチレン基およびヘプタメチレン基等が挙げられる。
【００８３】
炭素数３〜１２の２価の脂環式炭化水素基としては、シクロプロピレン基、シクロブチレン基、シクロペンチレン基およびシクロへキシレン基等のシクロアルキレン基；シクロブテニレン基、シクロペンテニレン基およびシクロヘキセニレン基等のシクロアルケニレン基などが挙げられる。当該脂環式炭化水素基の結合部位は、脂環上のいずれの炭素でもよい。
【００８４】
炭素数６〜１２の２価の芳香族炭化水素基としては、フェニレン基、ナフチレン基およびビフェニレン基等が挙げられる。当該芳香族炭化水素基の結合部位は、芳香族環上のいずれの炭素でもよい。
【００８５】
炭素数１〜１２の２価のハロゲン化炭化水素基としては、炭素数１〜１２の直鎖または分岐鎖の２価のハロゲン化炭化水素基、炭素数３〜１２の２価のハロゲン化脂環式炭化水素基および炭素数６〜１２の２価のハロゲン化芳香族炭化水素基等が挙げられる。
【００８６】
炭素数１〜１２の直鎖または分岐鎖の２価のハロゲン化炭化水素基としては、ジフロオロメチレン基、ジクロロメチレン基、テトラフルオロエチレン基、テトラクロロエチレン基、ヘキサフルオロトリメチレン基、ヘキサクロロトリメチレン基、ヘキサフルオロイソプロピリデン基およびヘキサクロロイソプロピリデン基等が挙げられる。
【００８７】
炭素数３〜１２の２価のハロゲン化脂環式炭化水素基としては、前記炭素数３〜１２の２価の脂環式炭化水素基において例示した基の少なくとも一部の水素原子がフッ素原子、塩素原子、臭素原子またはヨウ素原子で置換された基等が挙げられる。
【００８８】
炭素数６〜１２の２価のハロゲン化芳香族炭化水素基としては、前記炭素数６〜１２の２価の芳香族炭化水素基において例示した基の少なくとも一部の水素原子がフッ素原子、塩素原子、臭素原子またはヨウ素原子で置換された基等が挙げられる。
【００８９】
酸素原子および窒素原子からなる群より選ばれる少なくとも１種の原子を含む炭素数１〜１２の２価の有機基としては、水素原子および炭素原子と、酸素原子および／または窒素原子とからなる２価の有機基が挙げられ、エーテル結合、カルボニル基、エステル結合またはアミド結合と炭化水素基とを有する総炭素数１〜１２の２価の有機基等が挙げられる。
【００９０】
酸素原子および窒素原子からなる群より選ばれる少なくとも１種の原子を含む炭素数１〜１２の２価のハロゲン化有機基としては、具体的には、酸素原子および窒素原子からなる群より選ばれる少なくとも１種の原子を含む炭素数１〜１２の２価の有機基において例示した基の少なくとも一部の水素原子がフッ素原子、塩素原子、臭素原子またはヨウ素原子で置換された基等が挙げられる。
【００９１】
前記式（３）におけるＺとしては、単結合、−Ｏ−、−ＳＯ2−、＞Ｃ＝Ｏまたは炭素数１〜１２の２価の有機基が好ましく、炭素数１〜１２の２価の炭化水素基または炭素数１〜１２の２価のハロゲン化炭化水素基がより好ましく、炭素数１〜１２の２価の炭化水素基としては、炭素数３〜１２の２価の脂環式炭化水素基が好ましい。
【００９２】
【化１６】
0005621847.tif 000017
【００９３】
前記式（４）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｒ5、Ｒ6、Ｚ、ｎ、ｅおよびｆは、それぞれ独立に前記式（３）中のＲ5、Ｒ6、Ｚ、ｎ、ｅおよびｆと同義である。なお、ｍが０の時、Ｒ7はシアノ基ではない。
【００９４】
前記重合体は、前記構造単位（ｉ）と前記構造単位（ｉｉ）とのモル比（但し、両者（（ｉ）＋（ｉｉ））の合計は１００である。）が、光学特性、耐熱性および力学的特性の観点から（ｉ）：（ｉｉ）＝５０：５０〜１００：０であることが好ましく、（ｉ）：（ｉｉ）＝７０：３０〜１００：０であることがより好ましく、（ｉ）：（ｉｉ）＝８０：２０〜１００：０であることがさらに好ましい。
【００９５】
前記重合体は、光学特性、耐熱性および力学的特性の観点から前記構造単位（ｉ）および前記構造単位（ｉｉ）を全構造単位中７０モル％以上含むことが好ましく、全構造単位中９５モル％以上含むことがより好ましい。
【００９６】
＜重合体の合成方法＞
前記重合体は、例えば、下記式（５）で表される化合物（以下「化合物（５）」ともいう。）および下記式（７）で表される化合物（以下「化合物（７）」ともいう。）からなる群より選ばれる少なくとも一つの化合物を含む成分（Ａ）と下記式（６）で表される化合物を含む成分（Ｂ）とを、反応させることにより得ることができる。
【００９７】
【化１７】
0005621847.tif 000018
【００９８】
前記式（５）中、Ｘは独立してハロゲン原子を示し、フッ素原子が好ましい。
【００９９】
【化１８】
0005621847.tif 000019
【０１００】
前記式（７）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｘは、独立に前記式（５）中のＸと同義である。但し、ｍが０の時、Ｒ7はシアノ基ではない。
【０１０１】
【化１９】
0005621847.tif 000020
【０１０２】
前記式（６）中、Ｒaは、独立に水素原子、メチル基、エチル基、アセチル基、メタンスルホニル基またはトリフルオロメチルスルホニル基を示し、この中でも水素原子が好ましい。なお、式（６）中、Ｒ1〜Ｒ4およびａ〜ｄは、それぞれ独立に前記式（１）中のＲ1〜Ｒ4およびａ〜ｄと同義である。
【０１０３】
上記化合物（５）としては、具体的には、２，６−ジフルオロベンゾニトリル、２，５−ジフルオロベンゾニトリル、２，４−ジフルオロベンゾニトリル、２，６−ジクロロベンゾニトリル、２，５−ジクロロベンゾニトリル、２，４−ジクロロベンゾニトリルおよびこれらの反応性誘導体を挙げることができる。特に、反応性および経済性等の観点から、２，６−ジフルオロベンゾニトリルおよび２，６−ジクロロベンゾニトリルが好適に用いられる。これらの化合物は２種以上を組み合わせて用いることも可能である。
【０１０４】
上記式（６）で表される化合物（以下「化合物（６）」ともいう。）としては、具体的には、９，９−ビス（４−ヒドロキシフェニル）フルオレン、９，９−ビス（３−フェニル−４−ヒドロキシフェニル）フルオレン、９，９−ビス（３，５−ジフェニル−４−ヒドロキシフェニル）フルオレン、９，９−ビス（４−ヒドロキシ−３−メチルフェニル）フルオレン、９，９−ビス（４−ヒドロキシ−３，５−ジメチルフェニル）フルオレン、９，９−ビス（４−ヒドロキシ−３−シクロヘキシルフェニル）フルオレンおよびこれらの反応性誘導体等が挙げられる。上述の化合物の中でも、９，９−ビス（４−ヒドロキシフェニル）フルオレンおよび９，９−ビス（３−フェニル−４−ヒドロキシフェニル）フルオレンが好適に用いられる。これらの化合物は２種以上を組み合わせて用いることも可能である。
【０１０５】
上記化合物（７）としては、具体的には、４，４’−ジフルオロベンゾフェノン、４，４’−ジフルオロジフェニルスルホン、２，４’−ジフルオロベンゾフェノン、２，４’−ジフルオロジフェニルスルホン、２，２’−ジフルオロベンゾフェノン、２，２’−ジフルオロジフェニルスルホン、３，３’−ジニトロ−４，４’−ジフルオロベンゾフェノン、３，３’−ジニトロ−４，４’−ジフルオロジフェニルスルホン、４，４’−ジクロロベンゾフェノン、４，４’−ジクロロジフェニルスルホン、２，４’−ジクロロベンゾフェノン、２，４’−ジクロロジフェニルスルホン、２，２’−ジクロロベンゾフェノン、２，２’−ジクロロジフェニルスルホン、３，３’−ジニトロ−４，４’−ジクロロベンゾフェノンおよび３，３’−ジニトロ−４，４’−ジクロロジフェニルスルホン等を挙げることができる。これらの中でも、４，４'−ジフルオロベンゾフェノン、４，４'−ジフルオロジフェニルスルホンが好ましい。これらの化合物は２種以上を組み合わせて用いることも可能である。
【０１０６】
化合物（５）および化合物（７）からなる群より選ばれる少なくとも一つの化合物は、成分（Ａ）１００モル％中に、８０モル％〜１００モル％含まれていることが好ましく、９０モル％〜１００モル％含まれていることがより好ましい。
【０１０７】
また、成分（Ｂ）は、必要に応じて下記式（８）で表される化合物（以下「化合物（８）」ともいう。）を含むことが好ましい。
【０１０８】
化合物（６）は、成分（Ｂ）１００モル％中に、５０モル％〜１００モル％含まれていることが好ましく、８０モル％〜１００モル％含まれていることがより好ましく、９０モル％〜１００モル％含まれていることがさらに好ましい。
【０１０９】
【化２０】
0005621847.tif 000021
【０１１０】
前記式（８）中、Ｒ5、Ｒ6、Ｚ、ｎ、ｅおよびｆは、それぞれ独立に前記式（３）中のＲ5、Ｒ6、Ｚ、ｎ、ｅおよびｆと同義であり、Ｒaは、独立に前記式（６）中のＲaと同義である。
【０１１１】
前記化合物（８）としては、ヒドロキノン、レゾルシノール、２−フェニルヒドロキノン、４，４’−ビフェノール、３，３’−ビフェノール、４，４’−ジヒドロキシジフェニルスルホン、３，３’−ジヒドロキシジフェニルスルホン、４，４’−ジヒドロキシベンゾフェノン、３，３’−ジヒドロキシベンゾフェノン、２，２−ビス（４−ヒドロキシフェニル）プロパン、１，１−ビス（４−ヒドロキシフェニル）シクロヘキサン、２，２−ビス（４−ヒドロキシフェニル）−１，１，１，３，３，３-ヘキサフルオロプロパンおよびこれらの反応性誘導体等が挙げられる。これらの化合物は２種以上を組み合わせて用いることも可能である。
【０１１２】
上述の化合物の中でも、レゾルシノール、４，４'−ビフェノール、２，２−ビス（４−ヒドロキシフェニル）プロパン、１，１−ビス（４−ヒドロキシフェニル）シクロヘキサン、２，２−ビス（４−ヒドロキシフェニル）−１，１，１，３，３，３-ヘキサフルオロプロパンが好ましく、反応性および力学的特性の観点から、４，４'−ビフェノールが好適に用いられる。
【０１１３】
前記重合体は、より具体的には、以下に示す方法（Ｉ'）または方法（ＩＩ’）で合成することができる。これらの中でも方法（Ｉ’）を用いることで、構造単位（ｉ）を有し、特定の重量平均分子量を有し、かつＧＰＣによるポリスチレン換算の分子量が一定の分子量以下である低分子量成分が少ない重合体を容易に得ることができる。
【０１１４】
方法（Ｉ'）は、前記成分（Ｂ）とアルカリ金属化合物とを反応させて、成分（Ｂ）のアルカリ金属塩を得る工程（ａ）、および工程（ａ）後の混合物と前記成分（Ａ）とを混合し、工程（ａ）で得られたアルカリ金属塩と成分（Ａ）とを反応させる工程（ｂ）を含む方法である。
【０１１５】
工程（ａ）では、具体的には、化合物（６）や化合物（８）等のアルカリ金属塩が得られ、工程（ｂ）では、前記構造単位（ｉ）を有する重合体が得られる。
【０１１６】
工程（ａ）および（ｂ）では、それぞれの反応を有機溶媒の存在下で行うことが好ましい。
【０１１７】
方法（ＩＩ’）は、成分（Ｂ）とアルカリ金属化合物との反応を成分（Ａ）の存在下で行う方法である。
【０１１８】
この方法（ＩＩ’）では、成分（Ｂ）のアルカリ金属塩と成分（Ａ）とが反応し、前記重合体が得られる。
【０１１９】
前記方法（ＩＩ’）では、反応を有機溶媒の存在下で行うことが好ましい。
【０１２０】
なお、方法（Ｉ’）や方法（ＩＩ’）で前記重合体を製造する場合には、例えば、反応系中（成分（Ａ）＋成分（Ｂ）＋有機溶媒の配合量）の成分（Ａ）と成分（Ｂ）の濃度の和を大きくすることが好ましい。具体的には反応開始前の成分（Ａ）と成分（Ｂ）の濃度の和が成分（Ａ）、成分（Ｂ）および有機溶媒の合計量１００ｗｔ％に対して２０ｗｔ％〜５０ｗｔ％であることが好ましく、２４ｗｔ％〜３５ｗｔ％であることがより好ましい。
【０１２１】
反応系中の成分（Ａ）と成分（Ｂ）の濃度の和が前記範囲にあることで、分子量分布が狭く、分子量が５０００以下である低分子量成分の割合が少ない、つまり、末端基の数が少ない重合体が得られる。このため、該重合体を用いることで、耐着色性に優れ、特に、加熱による着色が抑制された、光透過性に優れるフィルムを得ることができる。
【０１２２】
反応に使用するアルカリ金属化合物としては、リチウム、カリウムおよびナトリウム等のアルカリ金属；水素化リチウム、水素化カリウムおよび水素化ナトリウム等の水素化アルカリ金属；水酸化リチウム、水酸化カリウムおよび水酸化ナトリウム等の水酸化アルカリ金属；炭酸リチウム、炭酸カリウムおよび炭酸ナトリウム等のアルカリ金属炭酸塩；炭酸水素リチウム、炭酸水素カリウムおよび炭酸水素ナトリウム等のアルカリ金属炭酸水素塩などを挙げることができる。これらは、１種または２種以上を組み合わせて用いることも可能である。
【０１２３】
アルカリ金属化合物は、前記成分（Ｂ）中の全ての−Ｏ−Ｒaに対し、アルカリ金属化合物中の金属原子の量が通常１〜３倍当量、好ましくは１．１〜２倍当量、さらに好ましくは１．２〜１．５倍当量となる量で使用される。
【０１２４】
また、反応に使用できる有機溶媒としては、Ｎ，Ｎ−ジメチルアセトアミド、Ｎ，Ｎ−ジメチルホルムアミド、Ｎ−メチル−２−ピロリドン、１，３−ジメチル−２−イミダゾリジノン、γ−ブチルラクトン、スルホラン、ジメチルスルホキシド、ジエチルスルホキシド、ジメチルスルホン、ジエチルスルホン、ジイソプロピルスルホン、ジフェニルスルホン、ジフェニルエーテル、ベンゾフェノン、ジアルコキシベンゼン（アルコキシ基の炭素数１〜４）およびトリアルコキシベンゼン（アルコキシ基の炭素数１〜４）などを使用することができる。これらの溶媒の中でも、Ｎ−メチル−２−ピロリドン、Ｎ，Ｎ−ジメチルアセトアミド、スルホラン、ジフェニルスルホンおよびジメチルスルホキシド等の誘電率の高い極性有機溶媒が特に好適に用いられる。
【０１２５】
さらに、前記反応の際には、ベンゼン、トルエン、キシレン、ヘキサン、シクロヘキサン、オクタン、クロロベンゼン、ジオキサン、テトラヒドロフラン、アニソールおよびフェネトールなどの水と共沸する溶媒をさらに用いることもできる。
【０１２６】
成分（Ａ）と成分（Ｂ）の使用割合は、成分（Ａ）と成分（Ｂ）との合計を１００モル％とした場合に、成分（Ａ）が好ましくは４５モル％以上５５モル％以下、より好ましくは５０モル％以上５２モル％以下、さらに好ましくは５０モル％を超えて５２モル％以下であり、成分（Ｂ）が好ましくは４５モル％以上５５モル％以下、より好ましくは４８モル％以上５０モル％以下であり、さらに好ましくは４８モル％以上５０モル％未満である。
【０１２７】
また、反応温度は、好ましくは６０〜２５０℃、より好ましくは８０〜２００℃の範囲である。反応時間は、好ましくは１５分〜１００時間、より好ましくは１時間〜２４時間の範囲である。
【０１２８】
＜重合体の物性等＞
前記重合体（Ｉ）は、ＴＯＳＯＨ製ＨＬＣ−８２２０型ＧＰＣ装置（カラム：ＴＳＫｇｅｌα―Ｍ、展開溶剤：テトラヒドロフラン（以下「ＴＨＦ」ともいう。））を用いて測定した、ポリスチレン換算の重量平均分子量（Ｍｗ）が、好ましくは５，０００〜５００，０００、より好ましくは１５，０００〜４００，０００、さらに好ましくは３０，０００〜３００，０００である。
【０１２９】
前記重合体（ＩＩ）は、ＴＯＳＯＨ製ＨＬＣ−８２２０型ＧＰＣ装置（カラム：ＳｕｐｅｒＨ２０００およびＳｕｐｅｒＨ４０００、ガードカラム：ＳｕｐｅｒＨ−Ｌを連結したカラム、展開溶剤：ＴＨＦ）を用いて測定した、ポリスチレン換算の重量平均分子量（Ｍｗ）が、好ましくは２．５×１０4〜５．０×１０5であり、より好ましくは５．０×１０4〜４．０×１０5であり、より好ましくは７．０×１０4〜３．０×１０5である。
【０１３０】
また、前記重合体は、ＧＰＣによる積分分子量分布曲線から算出した、重合体全体に対するＧＰＣによるポリスチレン換算の分子量が５．０×１０3以下である低分子量成分の占める量（割合）が、好ましくは５．０％以下であり、より好ましくは３．５％以下である。
【０１３１】
重合体の分子量およびその分布が前記範囲にあることで、耐着色性、特に、高温に曝された場合でも耐着色性に優れる重合体となる。このため、重合体（ＩＩ）を含むフィルムは、光透過性、特に、高温に曝された場合でも光透過性に優れる。
【０１３２】
なお、ポリスチレン換算の分子量が５．０×１０3以下である低分子量成分の占める量は、具体的には、ＴＯＳＯＨ製ＨＬＣ−８２２０型ＧＰＣ装置（カラム：ＳｕｐｅｒＨ２０００およびＳｕｐｅｒＨ４０００、ガードカラム：ＳｕｐｅｒＨ−Ｌ、展開溶剤：ＴＨＦ、検出器：ＵＶ２５４ｎｍ、流量：０．６ｍｌ／ｍｉｎ）を用いて、分子量５．０×１０3のポリスチレン標準試料の溶出時間より前に溶出する成分のクロマトグラムにおける積分値と、分子量５．０×１０3のポリスチレン標準試料の溶出時間より後に溶出する成分のクロマトグラムにおける積分値を測定することにより算出することができる。
【０１３３】
前記重合体は、熱重量分析法（ＴＧＡ）で測定した熱分解温度が、好ましくは４００℃以上、より好ましくは４２５℃以上、さらに好ましくは４５０℃以上である。
【０１３４】
＜フィルム＞
本発明に係るフィルムは、前記重合体を含む。このため、本発明に係るフィルムは、着色性、耐熱性および光透過性に優れる。
【０１３５】
また、前記重合体（ＩＩ）を含むフィルムは、耐熱着色性、耐熱性および光透過性がさらに優れる。したがって、これらのフィルムは、導光板、偏光板、ディスプレイ用フィルム、光ディスク用フィルム、透明導電性フィルム、導波路板などのフィルムとして好適に使用できる。
【０１３６】
＜フィルムの製造方法＞
本発明のフィルムの製造方法としては、特に制限されないが、前記重合体を含む重合体組成物を基板上に塗布して塗膜を形成する工程と、該塗膜から有機溶媒を除去する工程を含む方法が挙げられる。
【０１３７】
また、前記塗膜を形成する工程の後、または有機溶媒を除去する工程の後に、該塗膜または有機溶媒が除去された塗膜を焼成する工程（以下「焼成工程」ともいう。）を含むことが好ましい。前記焼成する工程を含むことで、前記特定の熱収縮率を有するフィルムを得ることができる。
【０１３８】
前記塗膜から有機溶媒を除去する工程は、前記焼成工程において同時に行うこともできるが、上記焼成工程の前に、有機溶媒を除去する工程を行うことが好ましい。なお、基板から剥離した塗膜を焼成際には、基板から塗膜を剥離する前に予め塗膜から有機溶媒を除去する工程を含むことが好ましい。
【０１３９】
前記重合体組成物としては、前記重合体を含む組成物であれば特に制限されないが、具体的には、前記の方法（Ｉ'）または（ＩＩ'）で得られた重合体と有機溶媒との混合物をそのまま使用することができる。このような重合体組成物を用いることで、容易に、安価にフィルムを製造することができる。
【０１４０】
また、前記重合体組成物は、前記の方法（Ｉ'）または（ＩＩ'）で得られた重合体と有機溶媒との混合物から、重合体を固体分として単離（精製）した後、有機溶媒に再溶解させて重合体組成物を調製することもできる。
このような重合体組成物を用いることで、より着色が少なく、光透過性に優れるフィルムを製造することができる。
【０１４１】
前記重合体を固体分として単離（精製）する方法は、例えば、メタノール等の重合体の貧溶媒に重合体を再沈殿させ、その後ろ過し、次いで減圧乾燥することにより行うことができる。
【０１４２】
前記重合体を溶解する有機溶媒としては、例えば、塩化メチレン、テトラヒドロフラン、シクロヘキサノン、Ｎ，Ｎ−ジメチルホルムアミド、Ｎ，Ｎ−ジメチルアセトアミド、Ｎ−メチルピロリドンおよびγ−ブチロラクトンが好適に用いられ、塗工性、経済性の観点から、好ましくは、塩化メチレン、Ｎ，Ｎ−ジメチルアセトアミドおよびＮ−メチルピロリドンが好適に使用される。これらの溶媒は、１種単独であるいは２種以上を併用することができる。
【０１４３】
前記重合体を溶解させた重合体組成物中の重合体濃度は、用いる重合体の分子量にもよるが、通常、５〜４０質量％、好ましくは７〜２５質量％である。重合体組成物中の重合体の濃度が前記範囲にあると、厚膜化可能で、ピンホールが生じにくく、表面平滑性に優れるフィルムを形成することができる。
【０１４４】
なお、重合体組成物の粘度は、用いる重合体の分子量や濃度にもよるが、通常、２，０００〜１００，０００ｍＰａ・ｓ、好ましくは３，０００〜５０，０００ｍＰａ・ｓである。重合体組成物の粘度が前記範囲にあると、成膜中の組成物の滞留性に優れ、厚みの調整が容易であるため、フィルムの成形が容易である。
【０１４５】
本発明のフィルムは、本質的に、前記重合体のみからなることが好ましいが、所望の用途に応じて、老化防止剤などの添加剤を含んでもよい。老化防止剤を含有することで、得られるフィルムの耐久性をより向上させることができる。
【０１４６】
老化防止剤としては、好ましくはヒンダードフェノール系化合物を挙げることができる。
【０１４７】
本発明で使用することのできるヒンダードフェノール系化合物としては、トリエチレングリコール−ビス［３−（３−ｔｅｒｔ−ブチル−５−メチル−４−ヒドロキシフェニル）プロオネート］、１，６−ヘキサンジオール−ビス［３−（３，５−ジ−ｔｅｒｔ−ブチル−４−ヒドロキシフェニル）プロピオネート］、２，４−ビス−（ｎ−オクチルチオ）−６−（４−ヒドロキシ−３，５−ジ−ｔｅｒｔ−ブチルアニリノ）−３，５−トリアジン、ペンタエリスリトールテトラキス［３−（３，５−ｔｅｒｔ−ブチル−４−ヒドロキシフェニル）プロピオネート］、１，１，３−トリス［２−メチル−４−［３−（３，５−ジ−ｔｅｒｔ−ブチル−４−ヒドロキシフェニル）プロピオニルオキシ］−５−ｔｅｒｔ−ブチルフェニル］ブタン、２，２−チオ−ジエチレンビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、Ｎ，Ｎ−ヘキサメチレンビス（３，５−ジ−ｔｅｒｔ−ブチル−４−ヒドロキシ−ヒドロシンナマミド）、１，３，５−トリメチル−２，４，６−トリス（３，５−ジ−ｔｅｒｔ−ブチル−４−ヒドロキシベンジル）ベンゼン、トリス−（３，５−ジ−ｔｅｒｔ−ブチル−４−ヒドロキシベンジル）−イソシアヌレイト、および、３，９−ビス［２−〔３−（３−ｔｅｒｔ−ブチル−４−ヒドロキシ−５−メチルフェニル）プロピオニルオキシ〕−１，１−ジメチルエチル］−２，４，８，１０−テトラオキサスピロ［５．５］ウンデカンなどを挙げることができる。
【０１４８】
前記重合体組成物に老化防止剤を配合する場合には、前記老化防止剤の配合量は、重合体１００重量部に対して好ましくは０．０１〜１０重量部である。
【０１４９】
前記重合体組成物を基板上に塗布して塗膜を形成する方法としては、ロールコート法、グラビアコート法、スピンコート法およびドクターブレードを用いる方法等が挙げられる。
【０１５０】
塗膜の厚さは、特に限定されないが、例えば１〜２５０μｍであり、好ましくは２〜１５０μｍであり、より好ましくは５〜１２５μｍである。
【０１５１】
前記基板としては、ポリエチレンテレフタレート（ＰＥＴ）フィルムおよびＳＵＳ板などが挙げられる。
【０１５２】
前記フィルムの製造方法において、塗膜から有機溶媒を除去する方法は、具体的には塗膜を加熱することにより行うことができる。加熱の条件は、塗膜から有機溶媒を除去できればよく、基板や重合体に応じて適宜決めればよいが、例えば加熱温度が３０℃〜３００℃であることが好ましく、４０℃〜２５０℃であることがより好ましく、５０℃〜２３０℃であることがさらに好ましい。
【０１５３】
また、加熱時間としては、１０分〜８時間であることが好ましい。なお、加熱は二段階以上で行ってもよい。具体的には、３０〜８０℃の温度で１０分〜２時間乾燥後、１００℃〜２５０℃でさらに１０分〜２時間加熱するなどである。また、必要に応じて、窒素雰囲気下、または減圧下にて乾燥を行ってもよい。
【０１５４】
また、前記焼成工程は、特定の温度で行うことが好ましく、好ましくは２１０℃〜３５０℃、より好ましくは２２０℃〜３３０℃、さらに好ましくは２３０℃〜３２０℃で焼成することがさらに好ましい。焼成時間としては、１０分〜５時間であることが好ましい。
【０１５５】
焼成雰囲気は、特に制限されないが、大気下または不活性ガス雰囲気下等であることが好ましく、不活性ガス雰囲気下であることが特に好ましい。
【０１５６】
不活性ガスとしては、着色性の観点から窒素、アルゴン、ヘリウムなどが挙げられ、窒素であることが好ましい。
【０１５７】
前記焼成工程は、前記基板上に形成された塗膜を基板ごと焼成してもよいが、基板の性質に影響されない点から、前記基板上に形成された塗膜を基板から剥離し、その後焼成することが好ましい。
【０１５８】
得られたフィルムは、基板から剥離して用いることができるし、あるいは用いる基板の種類やフィルムの用途にもよるが剥離せずにそのまま用いることもできる。
【０１５９】
＜フィルムの物性等＞
本発明のフィルムは、ＪＩＳ  Ｋ７１３３（熱処理温度２２０℃、６０分）における熱収縮率が−０．１〜０．１％であり、好ましくは−０．０５〜０．０５％であり、さらに好ましくは−０．０３〜０．０３％である。
【０１６０】
なお、「熱収縮率」は、ＪＩＳ  Ｋ７１３３に準じて測定することで求められ、具体的には、熱処理として、所定の温度（２２０℃）に設定された恒温室の中に、あらかじめ正確な長さを測定したフィルム（１００ｍｍ×１００ｍｍ）を無緊張状態で入れ、６０分保持した後、取り出し、室温に戻してからその寸法の変化を読み取る。そして、熱処理前の長さＬ0と熱処理後の長さＬより、次式により熱収縮率を求める。
熱収縮率＝（Ｌ0−Ｌ）×１００／Ｌ0（％）
【０１６１】
また、本発明のフィルムは、熱処理の際の温度を２４０℃に変更した以外は上記と同様に測定した場合の熱収縮率が、好ましくは−０．２〜０．２％であり、より好ましくは−０．１〜０．１％であり、さらに好ましくは−０．０５〜０．０５％であり、特に好ましくは−０．０３〜０．０３％である。
【０１６２】
このような、熱収縮率の値が前記範囲にあるフィルムは、例えばフィルム上に素子または配線を形成する際に高温に曝された場合においても寸法変化が少ないため、形成された素子または配線に生じる応力および変位量が少ないため好ましい。
【０１６３】
本発明のフィルムの厚みは、所望の用途に応じて適宜選択されるが、好ましくは１〜２５０μｍ、より好ましくは２〜１５０μｍ、さらに好ましくは、１０〜１２５μｍである。
【０１６４】
また、本発明のフィルムは、Ｒｉｇａｋｕ製  Ｔｈｅｒｍｏ  Ｐｌｕｓ  ＤＳＣ８２３０を用い、昇温速度２０℃/ｍｉｎ窒素下で測定したガラス転移温度（Ｔｇ）が、２３０〜３５０℃であることが好ましく、２４０〜３３０℃であることがより好ましく、２５０〜３００℃であることがさらに好ましい。
本発明のフィルムは、このようなガラス転移温度を有することにより、優れた耐熱性を有する。
【０１６５】
また、本発明のフィルムは、厚みが３０μｍである場合に、ＪＩＳ  Ｋ７１０５透明度試験法における全光線透過率が、８５％以上であることが好ましく、８８％以上であることがより好ましい。全光線透過率は、ヘイズメーターＳＣ−３Ｈ（スガ試験機社製）を用いて測定することができる。
本発明のフィルムは、透過率がこのような範囲にあることで、特に高い光線透過率を有する。
【０１６６】
本発明のフィルムは、厚みが３０μｍである場合に、ＹＩ値（イエローインデックス）が、３．０以下であることが好ましく、２．５以下であることがより好ましく、２．０以下であることがさらに好ましい。ＹＩ値は、スガ試験機社製ＳＭ−Ｔ型色彩測定器を用いて測定することができる。ＹＩ値がこのような範囲にあることで、着色のしにくいフィルムを得ることができる。
【０１６７】
また、本発明のフィルムは、厚みが３０μｍである場合に、熱風乾燥機にて大気中２３０℃で１時間の加熱を行った後のＹＩ値が３．０以下であることが好ましく、２．５以下であることがより好ましく、２．０以下であることがさらに好ましい。ＹＩ値がこのような範囲にあることで、高温下でも着色のしにくいフィルムを得ることができる。
【０１６８】
本発明のフィルムは、該フィルムをＮ，Ｎ−ジメチルアセトアミド（ＤＭＡｃ）に溶解させて得られる溶液であって、前記重合体の濃度が１０重量％である溶液のＹＩ値が、３２．０以下であることが好ましい。
具体的には、
本発明のフィルムを２００℃で６時間乾燥した後に、ＤＭＡｃに溶解して得られる溶液であって、前記重合体の濃度が１０重量％である溶液のＹＩ値は、１５．０以下であることが好ましく、７．０以下であることがさらに好ましい。
【０１６９】
また、本発明のフィルムを２００℃で６時間乾燥した後、さらに２７０℃で１時間乾燥した後に、ＤＭＡｃに溶解して得られる溶液であって、前記重合体の濃度が１０重量％である溶液のＹＩ値は、３２．０以下であることが好ましく、３０．０以下であることがより好ましく、２０．０以下であることがさらに好ましい。
【０１７０】
溶液のＹＩ値は、これらの溶液の色相を紫外可視分光光度計（Ｖ−５７０（ＪＡＳＣＯ社製）、Ｃ光源、視野角１０度）にて測定し算出した。
【０１７１】
ＹＩ値がこのような範囲にあることで、着色のしにくい、特に高温下でも着色しにくいフィルムを得ることができ、導光板、偏光板、ディスプレイ用フィルム、光ディスク用フィルム、透明導電性フィルム、導波路板などのフィルムに好適に用いることができる。
【０１７２】
本発明のフィルムは、波長６３３ｎｍの光に対して、好ましくは１．５５〜１．７５、より好ましくは１．６０〜１．７０の屈折率を有する。屈折率は、プリズムカプラ  モデル２０１０（Ｍｅｔｒｉｃｏｎ社製）を用いて測定することができる。
【０１７３】
本発明のフィルムは、引張強度が、５０〜２００ＭＰａであることが好ましく、８０〜１５０ＭＰａであることがより好ましい。引張強度は、引張試験機５５４３（ＩＮＳＴＲＯＮ社製）を用いて測定することができる。
【０１７４】
本発明のフィルムは、破断伸びが、５〜１００％であることが好ましい。破断伸びは、引張試験機５５４３（ＩＮＳＴＲＯＮ社製）を用いて測定することができる。
【０１７５】
本発明のフィルムは、引張弾性率が、２．５〜４．０ＧＰａであることが好ましく、２．７〜３．７ＧＰａであることがより好ましい。引張弾性率は、引張試験機５５４３（ＩＮＳＴＲＯＮ社製）を用いて測定することができる。
【０１７６】
本発明のフィルムは、湿度膨張係数が、１５ｐｐｍ／％ＲＨ以下であることが好ましく、１２ｐｐｍ／％ＲＨ以下であることがより好ましい。湿度膨張係数は、ＴＭＡ（ＳＩＩナノテクノロジー社製、ＴＭＡ−ＳＳ６１００）湿度制御オプションを用いて測定することができる。フィルムの膨張係数が前記範囲にあると、フィルムの寸法安定性（環境信頼性）が高いことを示すため導光板、偏光板、ディスプレイ用フィルム、光ディスク用フィルム、透明導電性フィルム、導波路板などのフィルムとしてとしてより好適に用いることができる。
【０１７７】
また、前記重合体および重合体組成物は、主に上述のフィルムを製造するために用いられる重合体組成物として好適に使用できる。
【実施例】
【０１７８】
以下、本発明を実施例により具体的に説明する。【０１７９】
（１−１）構造分析
下記実施例１−１〜５、参考例１−６および比較例１−１〜４で得られた重合体の構造分析は、ＩＲ（ＡＴＲ法、ＦＴ−ＩＲ，６７００、ＮＩＣＯＬＥＴ社製）およびＮＭＲ（ＡＤＶＡＮＣＥ５００型，ＢＲＵＫＡＲ社製）により行った。
【０１８０】
（１−２）重量平均分子量
下記実施例１−１〜５、参考例１−６および比較例１−１〜４で得られた重合体の重量平均分子量は、ＴＯＳＯＨ製ＨＬＣ−８２２０型ＧＰＣ装置（カラム：ＴＳＫｇｅｌα―Ｍ、展開溶剤：ＴＨＦ）を用いて測定した。検出器はＲＩ、流量０．６ｍｌ／ｍｉｎ、測定濃度０．２重量％、標準ポリスチレン換算。
【０１８１】
（１−３）ガラス転移温度（Ｔｇ）
下記実施例１−１〜５、参考例１−６および比較例１−１〜４で得られた評価用フィルムのガラス転移温度はＲｉｇａｋｕ社製、Ｔｈｅｒｍｏ Ｐｌｕｓ ＤＳＣ８２３０を用いて、昇温速度２０℃／分として評価した。
【０１８２】
（１−３'）熱分解温度
下記実施例１−１〜５、参考例１−６および比較例１−１〜４で得られた重合体の熱分解温度を熱重量分析法（ＴＧＡ：窒素雰囲気下、昇温速度１０℃／分、５％重量減少温度）により測定した。
【０１８３】
（１−４）機械的強度
下記実施例１−１〜５、参考例１−６および比較例１−１〜４で得られた評価用フィルムの室温における引張強度、破断伸び、引張弾性率を、ＪＩＳ Ｋ７１２７に準じて、引張試験機５５４３（ＩＮＳＴＲＯＮ社製）を用いて測定した。
【０１８４】
（１−５）光学特性
下記実施例１−１〜５、参考例１−６および比較例１−１〜４で得られた評価用フィルムについて、全光線透過率、ＹＩ値をＪＩＳ Ｋ７１０５透明度試験法に準じて測定した。具体的には、フィルムの全光線透過率をスガ試験機社製ＳＣ−３Ｈ型ヘイズメーターを用いて、ＹＩ値（イエローインデックス）をスガ試験機社製ＳＭ−Ｔ型色彩測定器を用いて測定した（加熱前ＹＩ)。
【０１８５】
さらに、下記実施例１−１〜５、参考例１−６および比較例１−１〜４で得られた評価用フィルムを熱風乾燥機にて大気中２３０℃で１時間の加熱を行った後のＹＩ値をスガ試験機社製ＳＭ−Ｔ型色彩測定器を用いて測定した（加熱後ＹＩ）。
【０１８６】
下記実施例１−１〜５、参考例１−６および比較例１−１〜４で得られた評価用フィルムの屈折率は、プリズムカプラ モデル２０１０（Ｍｅｔｒｉｃｏｎ社製）を用いて測定した。なお、屈折率は、波長６３３ｎｍを用いて測定した。
【０１８７】
（１−６）熱収縮率
下記実施例１−１〜５、参考例１−６および比較例１−１〜４で得られた評価用フィルムを用いて、ＪＩＳ Ｋ７１３３に準じて実施した。具体的には、所定の温度（２２０℃または２４０℃）に設定された恒温室の中にあらかじめ正確な長さを測定したフィルム（１００ｍｍ×１００ｍｍ）を無緊張状態で入れ、６０分保持した後、取り出し、室温に戻してからその寸法の変化を読み取った。熱処理前のフィルム長さＬ0と熱処理後のフィルムの長さＬより、次式により熱収縮率を求めた。
熱収縮率＝（Ｌ0−Ｌ）×１００／Ｌ0（％）
【０１８８】
（１−７）湿度膨張係数（ＣＨＥ）
下記実施例１−１〜５、参考例１−６および比較例１−１〜４で得られた評価用フィルムの湿度膨張係数は、ＴＭＡ（ＳＩＩナノテクノロジー社製 ＴＭＡ−ＳＳ６１００、湿度制御オプション付き、湿度条件：４０％ＲＨから７０％ＲＨへ１０％毎に湿度を変更（引張法：荷重５ｇ）、温度２３℃、各湿度で２時間保持、傾きからＣＨＥを算出、サンプルサイズ４ｍｍ×２０ｍｍ、厚み３０μｍ、チャック間１０ｍｍ）により測定した。
【０１８９】
［実施例１−１］
３Ｌの４つ口フラスコに成分（Ｂ）：９，９−ビス（３−フェニル−４−ヒドロキシフェニル）フルオレン（以下「ＢＰＰＦＬ」ともいう。）１２５．６５ｇ（０．２５０ｍｏｌ）、炭酸カリウム４１．４６ｇ（０．３００ｍｏｌ）、Ｎ，Ｎ−ジメチルアセトアミド（以下「ＤＭＡｃ」ともいう。）６４３ｇおよびトルエン１６１ｇを添加した。続いて、４つ口フラスコに温度計、撹拌機、窒素導入管付き三方コック、Ｄｅａｎ−Ｓｔａｒｋ管および冷却管を取り付けた。【０１９０】
次いで、フラスコ内を窒素置換した後、得られた溶液を１４０℃で３時間反応させ、生成する水をＤｅａｎ−Ｓｔａｒｋ管から随時取り除いた。水の生成が認められなくなったところで、溶液を室温まで冷却、次いで成分（Ａ）：２，６−ジフルオロベンゾニトリル３４．９５ｇ（０．２５１ｍｏｌ）を加え、徐々に温度を１４０℃まで上昇させ、そのままの温度で６時間反応させた。【０１９１】
室温（２５℃）まで冷却後、精製した塩をろ紙で除去し、ろ液をメタノールに投じて再沈殿させ、ろ別によりろ物（残渣）を単離した。得られたろ物を６０℃で一晩真空乾燥し、白色粉末（重合体）を得た（収量１５０．７７ｇ、収率１００％）。【０１９２】
得られた重合体の物性を表１に示す。得られた重合体の構造分析及び重量平均分子量の測定を行った。結果は、赤外吸収スペクトルの特性吸収は、３０３５ｃｍ-1（Ｃ−Ｈ伸縮）、２２２９ｃｍ-1（ＣＮ）、１５７４ｃｍ-1、１４９９ｃｍ-1（芳香環骨格吸収）、１２４０ｃｍ-1（−Ｏ−）であり、重量平均分子量は９４，０００であった。【０１９３】
次いで、得られた重合体をＤＭＡｃに再溶解し、重合体濃度２０質量％の重合体組成物を得た。該重合体組成物を、ポリエチレンテレフタラート（ＰＥＴ）からなる基板上にドクターブレードを用いて塗布し、７０℃で３０分乾燥させ、ついで１００℃で３０分乾燥してフィルムとした後、ＰＥＴ基板より剥離した。その後、フィルムを金枠に固定し、さらに焼成工程として、２３０℃で２時間、大気下で焼成して、膜厚３０μｍの評価用フィルムを得た。
得られた評価用フィルムの物性を表１に示す。【０１９４】
［実施例１−２］
成分（Ｂ）：ＢＰＰＦＬ（０．２５０ｍｏｌ）の代わりに９，９−ビス（４−ヒドロキシフェニル）フルオレン（以下「ＢＰＦＬ」ともいう。）８７．６０ｇ（０．２５０ｍｏｌ）を使用した以外は実施例１−１と同様に行った。
得られた重合体および評価用フィルムの物性を表１に示す。【０１９５】
［実施例１−３］
実施例１−１の焼成工程において、焼成温度を２３０℃から２７０℃に変更し、焼成雰囲気を大気下から窒素雰囲気下に変更した以外は実施例１−１と同様に行った。
得られた重合体および評価用フィルムの物性を表１に示す。【０１９６】
［実施例１−４］
成分（Ｂ）：ＢＰＰＦＬ（０．２５０ｍｏｌ）の代わりにＢＰＦＬ５２．５６ｇ（０．１５０ｍｏｌ）と２，２−ビス（４−ヒドロキシフェニル）−１，１，１，３，３，３−ヘキサフルオロプロパン（以下、「Ｂis−Ｆ」ともいう。）３３．６２ｇ（０．１００ｍｏｌ）を使用した以外は実施例１−１と同様に行った。
得られた重合体および評価用フィルムの物性を表１に示す。【０１９７】
［実施例１−５］
成分（Ｂ）：ＢＰＰＦＬ（０．２５０ｍｏｌ）の代わりにＢＰＦＬ７８．９２ｇ（０．２２５ｍｏｌ）と１，１−ビス（４−ヒドロキシフェニル）シクロヘキサン（以下、「Ｂis-Z」ともいう。）６．７２ｇ（０．０２５ｍｏｌ）を使用した以外は実施例１−１と同様に行った。
得られた重合体および評価用フィルムの物性を表１に示す。【０１９８】
［参考例１−６］
成分（Ｂ）：ＢＰＰＦＬ（０．２５０ｍｏｌ）の代わりにＢＰＦＬ８７．６９ｇ（０．２５０ｍｏｌ）を用い、成分（Ａ）：２，６−ジフルオロベンゾニトリル（０．２５１ｍｏｌ）の代わりに４，４'−ジクロロジフェニルスルホン７２．１５ｇ（０．２５１ｍｏｌ）を使用した以外は実施例１−１と同様に行った。
得られた重合体および評価用フィルムの物性を表１に示す。
【０１９９】
［比較例１−１］
実施例１−１の焼成工程における焼成温度を２３０℃から２００℃に変更し、焼成雰囲気を大気下から窒素雰囲気下に変更した以外は実施例１−１と同様に行った。
得られた重合体および評価用フィルムの物性を表１に示す。【０２００】
［比較例１−２］
実施例１−２の焼成工程における焼成温度を２３０℃から２００℃に変更し、焼成雰囲気を大気下から窒素雰囲気下に変更した以外は実施例１−２と同様に行った。
得られた重合体および評価用フィルムの物性を表１に示す。【０２０１】
［比較例１−３］
参考例１−６の焼成工程における焼成温度を２３０℃から２００℃に変更し、焼成雰囲気を大気下から窒素雰囲気下に変更した以外は参考例１−６と同様に行った。
得られた重合体および評価用フィルムの物性を表１に示す。
【０２０２】
［比較例１−４］
成分（Ｂ）：ＢＰＦＬ８７．６９ｇ（０．２５０ｍｏｌ）の代わりに４，４'−ジヒドロキシビフェニル４６．５５ｇ（０．２５０ｍｏｌ）を使用した以外は参考例１−６と同様に行った。フィルムの焼成工程は２３０℃ではフィルムの変形が見られたため、２００℃に変更した。
得られた重合体および評価用フィルムの物性を表１に示す。なお、２４０℃で熱処理した後の熱収縮率は、評価用フィルムが波打ちして測定できなかったため、測定できなかった。
【０２０３】
【表１】
0005621847.tif 000022
【０２０４】
（２−１）構造分析
下記実施例２−１〜５、参考例２−６および比較例２−１〜５で得られた重合体の構造分析は、ＩＲ（ＡＴＲ法、ＦＴ−ＩＲ，６７００、ＮＩＣＯＬＥＴ社製）およびＮＭＲ（ＡＤＶＡＮＣＥ５００型，ＢＲＵＫＡＲ社製）により行った。
【０２０５】
（２−２）重量平均分子量
下記実施例２−１〜５、参考例２−６および比較例２−１〜５で得られた重合体の重量平均分子量は、ＴＯＳＯＨ製ＨＬＣ−８２２０型ＧＰＣ装置（カラム：ＳｕｐｅｒＨ２０００およびＳｕｐｅｒＨ４０００、ガードカラム：ＳｕｐｅｒＨ−Ｌを連結したカラム、展開溶剤：ＴＨＦ）を用いて測定した。検出器はＵＶ、波長２５４ｎｍ、流量０．６ｍｌ／ｍｉｎ、測定濃度０．３重量％、標準ポリスチレン換算。また、ＧＰＣによるポリスチレン換算の分子量が５．０×１０3以下である成分の重合体全体に対する占める量は、ＧＰＣによる積分分子量分布曲線より算出した。
【０２０６】
（２−３）ガラス転移温度（Ｔｇ）
下記実施例２−１〜５、参考例２−６および比較例２−１〜５で得られた評価用フィルムのガラス転移温度は、Ｒｉｇａｋｕ製 Ｔｈｅｒｍｏ Ｐｌｕｓ ＤＳＣ８２３０を用い、昇温速度２０℃/ｍｉｎ窒素下で測定した。
【０２０７】
（２−４）光学特性
下記実施例２−１〜５、参考例２−６および比較例２−１〜５で得られた評価用フィルム、および該フィルムをさらに２７０℃で１時間焼成した後の、それぞれのフィルムを下記実施例２−１〜５、参考例２−６および比較例２−１〜５で得られる重合体の濃度が１０重量％となるようにＤＭＡｃに溶解させた溶液の、色相（ＹＩ値）を紫外可視分光光度計（ＪＡＳＣＯ社製型番Ｖ−５７０、Ｃ光源、視野角１０度）にて測定した。
また、下記実施例２−１〜５、参考例２−６および比較例２−１〜５で得られた評価用フィルムの厚み３０μｍにおけるＪＩＳ Ｋ７１０５透明度試験法による全光線透過率を、ヘイズメーターＳＣ−３Ｈ（スガ試験機社製）を用いて測定した。
【０２０８】
［実施例２−１］
３Ｌの４つ口フラスコに（Ｂ）成分：９，９−ビス（４−ヒドロキシフェニル）フルオレン（以下、「ＢＰＦＬ」ともいう。）８７．６０ｇ（０．２５０ｍｏｌ）、炭酸カリウム４１．４６ｇ（０．３００ｍｏｌ）、ＤＭＡｃ４９０ｇおよびトルエン１２２ｇを添加した。続いて、４つ口フラスコに温度計、撹拌機、窒素導入管付き三方コック、Ｄｅａｎ−Ｓｔａｒｋ管および冷却管を取り付けた。【０２０９】
次いで、フラスコ内を窒素置換した後、得られた溶液を１４０℃で３時間反応させ、生成する水をＤｅａｎ−Ｓｔａｒｋ管から随時取り除いた。水の生成が認められなくなったところで、溶液を室温まで冷却し、次いで（Ａ）成分：２，６−ジフルオロベンゾニトリル３４．９５ｇ（０．２５１ｍｏｌ）を加え、徐々に温度を１６０℃まで上昇させ、そのままの温度で６時間反応させた。【０２１０】
室温（２５℃）まで冷却後、生成した塩をろ紙で除去し、ろ液をメタノールに投じて再沈殿させ、ろ別によりろ物（残渣）を単離した。得られたろ物を６０℃で一晩真空乾燥し、白色粉末（重合体）を得た（収量１１２．５５ｇ、収率１００％）。【０２１１】
得られた重合体の物性を表１に示す。得られた重合体の構造分析及び重量平均分子量の測定を行った。結果は、赤外吸収スペクトルの特性吸収は、３０３５ｃｍ-1（Ｃ−Ｈ伸縮）、２２２９ｃｍ-1（ＣＮ）、１５７４ｃｍ-1、１４９９ｃｍ-1（芳香環骨格吸収）、１２４０ｃｍ-1（−Ｏ−）であった。また、重量平均分子量が２５９，５００、分子量５０００以下の占める割合は３．７２％であった。【０２１２】
次いで、得られた重合体をＤＭＡｃに再溶解し、重合体濃度２０質量％の樹脂組成物を得た。該樹脂組成物を、ポリエチレンテレフタラート（ＰＥＴ）からなる基板上にドクターブレードを用いて塗布し、７０℃で３０分乾燥させ、ついで１００℃で３０分乾燥してフィルムとした後、ＰＥＴ基板より剥離した。その後、フィルムを金枠に固定し、さらに２００℃、６時間乾燥して、膜厚３０μｍの評価用フィルムを得た。【０２１３】
得られた評価用フィルムの物性を表２に示す。【０２１４】
［実施例２−２］
ＤＭＡｃ４９０ｇおよびトルエン１２２ｇの代わりに、ＤＭＡｃ２９３ｇおよびトルエン７３ｇを用いた以外は実施例２−１と同様に行った。得られた重合体および評価用フィルムの物性を表２に示す。【０２１５】
［実施例２−３］
ＢＰＦＬ８７．６０ｇ（０．２５０ｍｏｌ）の代わりに、ＢＰＦＬ７８．８４ｇ（０．２２５ｍｏｌ）と１，１−ビス（４−ヒドロキシフェニル）シクロヘキサン（ＢiｓＺともいう）６．７１ｇ（０．０２５ｍｏｌ）とを用いた以外は実施例２−２と同様に行った。得られた重合体および評価用フィルムの物性を表２に示す。【０２１６】
［実施例２−４］
ＢＰＦＬ８７．６０ｇ（０．２５０ｍｏｌ）の代わりに、ＢＰＦＬ７８．８４ｇ（０．２２５ｍｏｌ）と２，２−ビス（４−ヒドロキシフェニル）−１，１，１，３，３，３−ヘキサフルオロプロパン（ＢiｓＡＦともいう）８．４１ｇ（０．０２５ｍｏｌ）とを用いた以外は実施例２−２と同様に行った。得られた重合体および評価用フィルムの物性を表２に示す。【０２１７】
［実施例２−５］
２，６−ジフルオロベンゾニトリル３４．９５ｇ（０．２５１ｍｏｌ）の代わりに、２，６−ジフルオロベンゾニトリル２７．９６ｇ（０．２０１ｍｏｌ）と４，４’−ジフルオロベンゾフェノン１０．９１ｇ（０．０５０ｍｏｌ）とを用いた以外は実施例２−２と同様に行った。得られた重合体および評価用フィルムの物性を表２に示す。【０２１８】
［参考例２−６］
２，６−ジフルオロベンゾニトリル３４．９５ｇ（０．２５１ｍｏｌ）の代わりに、４，４'−ジフルオロジフェニルスルホン６３．８２ｇ（０．２５１ｍｏｌ）を用いた以外は実施例２−２と同様に行った。得られた重合体および評価用フィルムの物性を表２に示す。
【０２１９】
［比較例２−１］
３Ｌの４つ口フラスコに（Ｂ）成分：ＢＰＦＬ８７．６０ｇ（０．２５０ｍｏｌ）、（Ａ）成分：２，６−ジフルオロベンゾニトリル３４．９５ｇ（０．２５１ｍｏｌ）、炭酸カリウム４１．４６ｇ（０．３００ｍｏｌ）、ＤＭＡｃ４９０ｇおよびトルエン１２２ｇを添加した。続いて、４つ口フラスコに温度計、撹拌機、窒素導入管付き三方コック、Ｄｅａｎ−Ｓｔａｒｋ管および冷却管を取り付けた。【０２２０】
次いで、フラスコ内を窒素置換した後、得られた溶液を１４０℃で３時間反応させ、生成する水をＤｅａｎ−Ｓｔａｒｋ管から随時取り除いた。水の生成が認められなくなったところで、徐々に温度を１６０℃まで上昇させ、そのままの温度で６時間反応させた。その後の重合体を得る工程および評価用フィルムを得る工程は、実施例２−１と同様に行った。得られた重合体および評価用フィルムの物性を表２に示す。【０２２１】
［比較例２−２］
（Ｂ）成分：ＢＰＦＬ７８．８４ｇ（０．２２５ｍｏｌ）およびＢiｓＺ６．７１ｇ（０．０２５ｍｏｌ）、（Ａ）成分：２，６−ジフルオロベンゾニトリル３４．９５ｇ（０．２５１ｍｏｌ）、炭酸カリウム４１．４６ｇ（０．３００ｍｏｌ）、ＤＭＡｃ４９０ｇならびにトルエン１２２ｇを用いた以外は、比較例２−１と同様に行った。得られた重合体および評価用フィルムの物性を表２に示す。【０２２２】
［比較例２−３］
（Ｂ）成分：ＢＰＦＬ７８．８４ｇ（０．２２５ｍｏｌ）およびＢiｓＡＦ８．４１ｇ（０．０２５ｍｏｌ）、（Ａ）成分：２，６−ジフルオロベンゾニトリル３４．９５ｇ（０．２５１ｍｏｌ）、炭酸カリウム４１．４６ｇ（０．３００ｍｏｌ）、ＤＭＡｃ４９０ｇならびにトルエン１２２ｇを用いた以外は、比較例２−１と同様に行った。得られた重合体および評価用フィルムの物性を表２に示す。【０２２３】
［比較例２−４］
（Ａ）成分：２，６−ジフルオロベンゾニトリル２７．９６ｇ（０．２０１ｍｏｌ）および４，４’−ジフルオロベンゾフェノン１０．９１ｇ（０．０５０ｍｏｌ）、（Ｂ）成分：ＢＰＦＬ８７．６０ｇ（０．２５０ｍｏｌ）、炭酸カリウム４１．４６ｇ（０．３００ｍｏｌ）、ＤＭＡｃ４９０ｇならびにトルエン１２２ｇを用いた以外は、比較例２−１と同様に行った。得られた重合体および評価用フィルムの物性を表２に示す。【０２２４】
［比較例２−５］
（Ａ）成分：４，４'−ジフルオロジフェニルスルホン６３．８２ｇ（０．２５１ｍｏｌ）、（Ｂ）成分：ＢＰＦＬ８７．６０ｇ（０．２５０ｍｏｌ）、炭酸カリウム４１．４６ｇ（０．３００ｍｏｌ）、ＤＭＡｃ４９０ｇならびにトルエン１２２ｇを用いた以外は、比較例２−１と同様に行った。得られた重合体および評価用フィルムの物性を表２に示す。【０２２５】
【表２】
0005621847.tif 000023